(57)【要約】【課題】スラブによる意匠効果と膨らみ感に加え、優れたハリ・コシ感を織編物に付与しうるスラブ糸及びこの糸を用いた織編物を提供する。【解決手段】芯糸の外周囲に鞘糸が捲回され、間歇的に多重に捲回してスラブ部が形成された仮撚スラブ糸であって、芯糸が単繊維繊度１０〜３５ｄｔｅｘのモノフィラメントと総繊度が４０〜１６７ｄｔｅｘのマルチフィラメントから構成されてなるスラブ糸であり、鞘糸が単繊維繊度０．５〜５ｄｔｅｘ、総繊度１０〜８４ｄｔｅｘのマルチフィラメントであり、このスラブ糸を４０〜１００質量％含有する織編物は、ドレープ係数が０．３５〜０．７０で優れたハリ・コシ感を有することから織編物の輪郭を際だたせ、その衣料製品に独特の形の線や形を付与しうるものである。【選択図】なし【特許請求の範囲】
【請求項１】
芯糸に鞘糸が捲回され、鞘糸が多重に捲回したスラブ部を有する仮撚スラブ糸であって、芯糸が単繊維繊度１０〜３５ｄｔｅｘのモノフィラメントと総繊度が４０〜１６７ｄｔｅｘのマルチフィラメントから構成されるスラブ糸。
【請求項２】
芯糸の前記マルチフィラメントの単繊維繊度が０．５〜５ｄｔｅｘである請求項１に記載のスラブ糸。
【請求項３】
鞘糸が、単繊維繊度０．５〜５ｄｔｅｘ、総繊度１０〜８４ｄｔｅｘのマルチフィラメントである請求項１または２に記載のスラブ糸。
【請求項４】
スラブ糸のスラブ部の長さが２０〜７０ｍｍである請求項１〜３のいずれか一項に記載のスラブ糸。
【請求項５】
芯糸の前記モノフィラメントがポリエステル繊維である請求項１〜４のいずれか一項に記載のスラブ糸。
【請求項６】
芯糸の前記マルチフィラメント及び鞘糸の前記マルチフィラメントがセルロース系繊維及びポリエステル繊維の少なくとも１つの繊維である請求項１〜５のいずれか一項に記載のスラブ糸。
【請求項７】
芯糸及び鞘糸のマルチフィラメントの少なくとも一方が酸化チタンを０．３〜２質量％含有する繊維である請求項１〜６のいずれか一項に記載のスラブ糸。
【請求項８】
請求項１〜７のいずれか一項に記載のスラブ糸を、４０〜１００質量％含有してなる織編物。
【請求項９】
織編物のドレープ係数が０．３５〜０．７０である請求項８に記載の織編物。
【発明の詳細な説明】
【技術分野】
【０００１】
本発明は、自然なスラブ斑感の意匠効果と適度な膨らみ感に加え、十分なハリ・コシ感を織編物に与えるスラブ糸及びこのスラブを用いてなる織編物に関する。
【背景技術】
【０００２】
芯糸に対して鞘糸が一重に捲回した道中部と多重に捲回してスラブ部を交互に糸長方向に形成した仮撚スラブ糸は、紬糸等の紡績糸様の加工糸として広く利用されている。即ち、この仮撚スラブ糸は、道中部とスラブ部の太さの差や染色濃度の差、さらには道中部の一重捲回構造並びにスラブ部の多重捲回構造等を有し、糸斑感、異色性等の良好な意匠効果やシャリ感、清涼感等の特徴を織編物に付与するものである。
【０００３】
しかしながら、最近の消費者ニーズの多様化に伴って、仮撚スラブ糸に様々な改良が求められ、例えば、従来の特徴をできるだけ維持しながら、さらなるハリ・コシ感、ふくらみ感、並びに自然な斑感のある意匠性を織編物に付与することの可能な仮撚スラブ糸が求められている。
【０００４】
これらの問題を解決するために、例えば特許文献１には、ＳＺ交互撚糸である糸条Ａ及び糸条Ｂにて芯糸が構成され、この芯糸に糸条Ｃが間欠的に多重に捲回して形成されたスラブ部を有する仮撚スラブ糸及びこの仮撚スラブ糸からなる織編物が開示されている。
しかしながら、特許文献１に記載による織編物では、織編物におけるハリ・コシ感が十分ではなく、さらなるハリ・コシ感が求められている。
【先行技術文献】
【特許文献】
【０００５】
【特許文献１】特開２００２−３６３８３２号公報
【発明の概要】
【発明が解決しようとする課題】
【０００６】
本発明の目的は、従来技術における問題を解決するものであり、スラブによる意匠効果と適度な膨らみ感に加え、優れたハリ・コシ感を織編物に付与しうるスラブ糸を提供し、また、このスラブ糸からなり、付与されるハリ・コシ感によって織編物の輪郭を際だたせ、製品に独特のシルエットが得られる織編物を提供することにある。
【課題を解決するための手段】
【０００７】
１．芯糸に鞘糸が捲回され、鞘糸が多重に捲回したスラブ部を有する仮撚スラブ糸であって、芯糸が単繊維繊度１０〜３５ｄｔｅｘのモノフィラメントと総繊度が４０〜１６７ｄｔｅｘのマルチフィラメントから構成されるスラブ糸。
２．芯糸の前記マルチフィラメントの単繊維繊度が０．５〜５ｄｔｅｘである前記１に記載のスラブ糸。
３．鞘糸が、単繊維繊度０．５〜５ｄｔｅｘ、総繊度１０〜８４ｄｔｅｘのマルチフィラメントである前記１または２に記載のスラブ糸。
４．スラブ糸のスラブ部の長さが２０〜７０ｍｍである前記１〜３のいずれかに記載のスラブ糸。
５．芯糸の前記モノフィラメントがポリエステル繊維である前記１〜４のいずれかに記載のスラブ糸。
６．芯糸の前記マルチフィラメント及び鞘糸の前記マルチフィラメントがセルロース系繊維及びポリエステル繊維の少なくとも1つの繊維である前記１〜５のいずれかに記載のスラブ糸。
７．芯糸及び鞘糸のマルチフィラメントの少なくとも一方が酸化チタンを０．３〜２質量％含有する繊維である前記１〜６のいずれかに記載のスラブ糸。
８．前記１〜７のいずれかに記載のスラブ糸を、４０〜１００質量％含有してなる織編物。
９．織編物のドレープ係数が０．３５〜０．７０である前記８に記載の織編物。
【発明の効果】
【０００８】
本発明のスラブ糸は、自然なスラブ斑感の意匠効果と適度な膨らみ感に加え、優れたハリ・コシ感を織編物に付与しうるものであり、また、本発明のスラブ糸を含んでなる織編物は、含まれるスラブ糸の糸構成、特に芯糸に基づいて発揮されるドレープ性の高い優れたハリ・コシ感を有することから、織編物の輪郭を際だたせるものである。そして、この際だつ輪郭は、織編物にて衣服等の衣料製品としたときに立体感のあるシルエットを形成しうるものである。   
【発明を実施するための形態】
【０００９】
以下、本発明の好適な実施の形態について具体的に説明する。
本発明のスラブ糸は、芯糸に鞘糸が捲回され、鞘糸が多重に捲回したスラブ部を有する仮撚スラブ糸であって、芯糸が単繊維繊度１０〜３５ｄｔｅｘのモノフィラメントと総繊度が４０〜１６７ｄｔｅｘのマルチフィラメントから構成されることを特徴とする。
芯糸を構成する一方のモノフィラメントが、単繊維繊度１０ｄｔｅｘ以上のモノフィラメントであることにより、スラブ糸による織編物にドレープ性の高い優れたハリ・コシ感を付与し、織編物の輪郭を際だたせると共に、衣服としたときに立体感のあるシルエットを形成することが可能となり、また、モノフィラメントが、単繊維繊度３５ｄｔｅｘ以下のモノフィラメントであることにより、適度にしなやかさのある織編物が得られる。さらに前記モノフィラメントは、単繊維繊度１５〜２５ｄｔｅｘのモノフィラメントであることが、ハリ・コシ感により織編物の輪郭を際だたせると共に、衣服としたときに立体感のあるシルエットとしなやかさを得る点からより好ましい。
【００１０】
また、芯糸を構成する他方のマルチフィラメントが、総繊度４０ｄｔｅｘ以上のマルチフィラメントであることにより、スラブ部のズレを少なくし、総繊度１６７ｄｔｅｘ以下のマルチフィラメントあることにより、前記モノフィラメントによる優れたハリ・コシ感をより得られ易くする。さらに芯糸でのマルチフィラメントは総繊度５０〜１１０ｄｔｅｘのマルチフィラメントであることがスラブ形状、ハリ・コシ感、鞘糸とのなじみの点からより好ましい。
【００１１】
本発明のスラブ糸において、芯糸を構成する他方のマルチフィラメントは、単繊維繊度が０．５〜５ｄｔｅｘのフィラメントからなることが好ましい。
芯糸でのマルチフィラメントの単繊維繊度が、０．５ｄｔｅｘ以上であることにより糸加工時の毛羽立が少なく品位が安定し、また５ｄｔｅｘ以下であることにより膨らみ感のある風合が得られ易くなる。
さらに芯糸でのマルチフィラメントの単繊維繊度が０．７〜４．５ｄｔｅｘであることが糸加工性と風合の点からより好ましい。
【００１２】
本発明のスラブ糸において、芯糸に捲回される鞘糸（花糸ともいわれる）は、単繊維繊度が０．５〜５ｄｔｅｘ、総繊度が１０〜８４ｄｔｅｘのマルチフィラメントであることが好ましい。
鞘糸のマルチフィラメントの単繊維繊度が、０．５ｄｔｅｘ以上であることによりスラブ部の形状が安定し、また５ｄｔｅｘ以下であることにより肌触りのよい風合が得られ易くなる。
さらに鞘糸のマルチフィラメントの単繊維繊度は、１〜３ｄｔｅｘであることがスラブ部の安定した形状と肌触りの点からより好ましい。
【００１３】
また、鞘糸のマルチフィラメントの総繊度が、１０ｄｔｅｘ以上であることによりスラブ糸の意匠効果が見えやすくなり、８４ｄｔｅｘ以下であることにより自然な凹凸感のあるスラブ表現が可能である。
さらに前記観点から鞘糸のマルチフィラメントの総繊度は、２０〜６０ｄｔｅｘであることがより好ましい。
【００１４】
本発明のスラブ糸は、スラブ部の長さが２０〜７０ｍｍであることが好ましい。
スラブ部の長さが、２０ｍｍ以上であることにより麻調の表情感を得ることが可能であり、また７０ｍｍ以下であることによりハリ・コシ感が出易くなる。
【００１５】
本発明のスラブ糸において、芯糸を構成するモノフィラメント及びマルチフィラメントは、仮撚加工が適用可能な繊維であればよいが、特に芯糸でのモノフィラメントはポリエステル繊維であることが好ましい。
芯糸のモノフィラメントがポリエステル繊維であることにより、本発明のスラブ糸を用いてなる織編物は形態安定性や強度保持に優れたものとなる。
また、鞘糸のマルチフィラメントは、芯糸におけると同様に仮撚加工が適用可能な繊維であることが好ましい。
【００１６】
本発明のスラブ糸においては、芯糸のマルチフィラメント及び鞘糸のマルチフィラメントがセルロース系繊維及びポリエステル繊維の少なくとも１つの繊維であることが好ましい。
芯糸のマルチフィラメント及び鞘糸のマルチフィラメントがセルロース系繊維の場合、セルロース系繊維としては、具体的にはキュプラ、レーヨン等の再生繊維、リヨセル等の精製繊維、ジアセテート繊維、トリアセテート繊維等の半合成繊維等が挙げられるが、取り扱い性及びソフトな風合いの点から、トリアセテート繊維がより好ましいものとして挙げられる。
芯糸のマルチフィラメント及び鞘糸のマルチフィラメントとは、なじみの点で同じ繊維であることが好ましい。
【００１７】
本発明のスラブ糸は、芯糸のマルチフィラメント及び鞘糸のマルチフィラメントの少なくとも一方が酸化チタンを含有する繊維であるときは、酸化チタンの含有量が０．３〜２質量％であることが好ましい。前記酸化チタンの含有量が、０．３質量％以上であるとつや消しの落ち着いた質感が得られ、また２質量％以下であると糸加工時における金属摩耗を少なくできる。
一方、芯糸及び鞘糸のマルチフィラメントが酸化チタンを含有しない繊維であるときは、光沢感、透明感を有するスラブ糸となり、より高級感を表現できる。
【００１８】
本発明のスラブ糸は、仮撚加工により得ることができ、芯糸の仮撚加工における仮撚加撚域に対して鞘糸をほぼ直角方向から供給して挿入することによって得られる。芯糸の供給は、芯糸の構成のモノフィラメントとマルチフィラメントとを引き揃え或いは合糸して行う。また仮撚加工に当たっては、芯糸の仮撚数、仮撚温度、仮撚加撚域への鞘糸の供給距離、鞘糸のフィード率、引取り張力等によって、好ましいスラブ部の形状、長さ、形成頻度のスラブ糸とする。
【００１９】
本発明の織編物は、本発明のスラブ糸を４０〜１００質量％含有して構成される。
前記スラブ糸の含有量が４０質量％以上であることにより、その織編物は、含有するスラブ糸により優れたハリ・コシ感が付与され織編物の輪郭が際だつものとなり、衣服としたときに立体感のあるシルエットが容易に得られる。
織編物は、その製織、製編に当たっては特定の方法を用いることなく、公知の製織方法、製編方法によって容易に得られる。
【００２０】
本発明の織編物は、そのドレープ係数が０．３５〜０．７０であることが、優れたハリ・コシ感を発揮する点からも好ましい。
本発明において、ドレープ係数によって織編物のハリ・コシ感を評価するものであり、織編物のドレープ係数が０．３５以上であると、織編物が優れたハリ・コシ感を発揮し、優れたハリ・コシ感によって織編物の輪郭を際だたせ、またドレープ係数が０．７０以下であると、剛直にはならず適度にしなやかさのある織編物となる。
【実施例】
【００２１】
以下、本発明を実施例にてより具体的に説明する。なお、実施例におけるドレープ係数の測定は次の方法に拠った。
【００２２】
（ドレープ係数の測定）
ドレープ係数の測定方法は、ＪＩＳ  Ｌ１０９６（２０１０）８．２１剛軟度Ｇ法（ドレープ係数法）に準拠した。織編物のハリ・コシ感は、ドレープ性の程度を示すドレープ係数により評価され、ドレープ係数の数値が大きいほど、ドレープ性が高く、ハリ・コシ感が増すことを示す。
【００２３】
（実施例１）
芯糸としてポリエステル繊維のモノフィラメント（単繊維繊度２２ｄｔｅｘ、酸化チタン含有量０．４質量％）とトリアセテート繊維のマルチフィラメント（総繊度６６ｄｔｅｘ／８０フィラメント（ｆ）、単繊維繊度０．８３ｄｔｅｘ、酸化チタン含有量０．８質量％）を用い、鞘糸としてトリアセテート繊維のマルチフィラメント（総繊度４０ｄｔｅｘ／３４ｆ、単繊維繊度１．１８ｄｔｅｘ、酸化チタン含有量０．８質量％）を用い、下記の条件で２ヒーター型仮撚加工機により芯糸の仮撚加撚域に鞘糸をオーバーフィードする仮撚加工を行った。
仮撚数：２６００回／ｍ
仮撚方向：Ｚ
第１ヒーター温度：１６５℃
第２ヒーター温度：１７０℃
仮撚加撚域との鞘糸供給ガイド距離（仮撚加撚域までの最短距離）：１５０ｍｍ
仮撚加撚域への鞘糸のオーバーフィード率：８０％
第１引取りローラーと第２引取りローラー間のオーバーフィード率：５％
仮撚加工により得られた糸は、糸の長手方向に芯糸に対し鞘糸が３重に捲回して形成されたスラブ部と１重に捲回して形成された道中部とがあり、平均の太さが繊度１６５ｄｔｅｘのスラブ糸であった。またこのスラブ糸のスラブ部の長さは２５〜６０ｍｍであった。
得られたスラブ糸を経糸及び緯糸に用い、経糸規格９４本／インチ、緯糸規格９１本／インチのマット組織（斜子組織）の織物を製織し、精練後、液流染色機にて１２０℃で分散染料による染色加工を行い、経糸密度１０８本／インチ、緯糸密度９３本／インチの織物を得た。得られた織物はそのドレープ係数が０．４８８であった。
得られた織物は、自然なスラブ斑感の意匠効果と適度な膨らみ感とつや消しの落ち着いた質感に加え、スラブ糸による優れたハリ・コシ感を有するものであり、織物の輪郭が際だつものであった。さらに、この織物にて衣服としたとき、衣服は立体感のあるシルエットを有するものであった。
【００２４】
（比較例１）
芯糸としてポリエステル繊維のマルチフィラメント（総繊度５６ｄｔｅｘ／２４ｆ、単繊維繊度２．３３ｄｔｅｘ、酸化チタン含有量０．４質量％）を用い、鞘糸としてトリアセテート繊維のマルチフィラメント（総繊度４０ｄｔｅｘ／９ｆ、単繊維繊度４．４４ｄｔｅｘ、酸化チタン含有量０質量％）を用い、下記の条件で実施例１と同様の仮撚加工を行った。
仮撚数：３０００回／ｍ
仮撚方向：Ｚ
第１ヒーター温度：１６０℃
第２ヒーター温度：１９０℃
仮撚加撚域との鞘糸供給ガイド距離：２５０ｍｍ
仮撚加撚領域への鞘糸のオーバーフィード率：８０％
第１引取りローラーと第２引取りローラー間のオーバーフィード率：５％
仮撚加工により得られた糸は、糸の長手方向に芯糸に対し鞘糸が３重に捲回して形成されたスラブ部と１重に捲回して形成された道中部とがあり、平均の太さが繊度１４０ｄｔｅｘのスラブ糸であった。またこのスラブ糸は、スラブ部の長さが８０〜１０５ｍｍであった。
得られたスラブ糸を経糸及び緯糸に用い、経糸規格９５本／インチ、緯糸規格９０本／インチのマット組織（斜子組織）の織物を製織し、精練後、液流染色機にて１２０℃で分散染料による染色加工を行い、経糸密度１０７本／インチ、緯糸密度９７本／インチの織物を得た。得られた織物はそのドレープ係数が０．２８８であった。
得られた織物は、自然なスラブ斑感の意匠効果と適度な膨らみ感を有するものの、実施例１で得た織物に比べ、ドレープ性が低く、ハリ・コシ感に欠けるものであった。
【００２５】
（実施例２）
芯糸としてポリエステル繊維のモノフィラメント（単繊維繊度２２ｄｔｅｘ、酸化チタン含有量０．４質量％）とトリアセテート繊維のマルチフィラメント（総繊度６１ｄｔｅｘ／１５ｆ、単繊維繊度４．０７ｄｔｅｘ、酸化チタン含有量０質量％）を用い、鞘糸としてトリアセテート繊維のマルチフィラメント（総繊度４０ｄｔｅｘ／９ｆ、単繊維繊度４．４４ｄｔｅｘ、酸化チタン含有量０質量％）を用い、下記の条件で２ヒーター型仮撚加工機により芯糸の仮撚加撚域に鞘糸をオーバーフィードする仮撚加工を行った。
仮撚数：２６００回／ｍ
仮撚方向：Ｚ
第１ヒーター温度：１６０℃
第２ヒーター温度：１７０℃
仮撚加撚域との鞘糸供給ガイド距離：１２０ｍｍ
仮撚加撚域への鞘糸のオーバーフィード率：７０％
第１引取りローラーと第２引取りローラー間のオーバーフィード率：５％
仮撚加工により得られた糸は、糸の長手方向に芯糸に対し鞘糸が３重に捲回して形成されたスラブ部と１重に捲回して形成された道中部とがあり、平均の太さが繊度１６０ｄｔｅｘのスラブ糸であった。またこのスラブ糸のスラブ部の長さは２５〜６５ｍｍであった。
得られたスラブ糸を経糸及び緯糸に用い、経糸規格９４本／インチ、緯糸規格７７本／インチの綾組織（斜文組織）の織物を製織し、精練後、液流染色機にて１２０℃で分散染料による染色加工を行い、経糸密度１０６本／インチ、緯糸密度８０本／インチの織物を得た。得られた織物はそのドレープ係数が０．４５４であった。
得られた織物は、自然なスラブ斑感の意匠効果と適度な膨らみ感と光沢のある高級感に加え、スラブ糸による優れたハリ・コシ感を有するものであり、織物の輪郭が際だつものであった。さらに、この織物にて衣服としたとき、衣服は立体感のあるシルエットを有するものであった。
【００２６】
（実施例３）
実施例２で得られたスラブ糸を経糸及び緯糸に用い、経糸規格７４本／インチ、緯糸規格５７本／インチの平組織の織物を製織し、精練後、液流染色機にて１２０℃で分散染料による染色加工を行い、経糸密度８３本／インチ、緯糸密度６０本／インチの織物を得た。得られた織物はそのドレープ係数が０．４８５であった。
得られた織物は、自然なスラブ斑感の意匠効果と適度な膨らみ感と光沢のある高級感に加え、スラブ糸による優れたハリ・コシ感を有するものであり、織物の輪郭が際だつものであった。さらに、この織物にて衣服としたとき、衣服は立体感のあるシルエットを有するものであった。
【００２７】
（実施例４）
実施例２で得られたスラブ糸を経糸及び緯糸に用い、経糸規格９３本／インチ、緯糸規格８０本／インチのマット組織（斜子組織）の織物を製織し、精練後、液流染色機にて１２０℃で分散染料による染色加工を行い、経糸密度１０３本／インチ、緯糸密度８４本／インチの織物を得た。得られた織物はそのドレープ係数が０．４８５であった。
得られた織物は、自然なスラブ斑感の意匠効果と適度な膨らみ感と光沢のある高級感に加え、スラブ糸による優れたハリ・コシ感を有するものであり、織物の輪郭が際だつものであった。さらに、この織物にて衣服としたとき、衣服は立体感のあるシルエットを有するものであった。
【００２８】
（実施例５）
実施例２で得られたスラブ糸を経糸及び緯糸に用い、経糸規格１３７本／インチ、緯糸規格１０４本／インチの平二重組織の織物を製織し、精練後、液流染色機にて１２０℃で分散染料による染色加工を行い、経糸密度１５４本／インチ、緯糸密度１０８本／インチの織物を得た。得られた織物はそのドレープ係数が０．６５０であった。
得られた織物は、自然なスラブ斑感の意匠効果と適度な膨らみ感と光沢のある高級感に加え、スラブ糸による優れたハリ・コシ感を有するものであり、織物の輪郭が際だつものであった。さらに、この織物にて衣服としたとき、衣服は立体感のあるシルエットを有するものであった。
【００２９】
（実施例６）
実施例２で得られたスラブ糸を経糸に用い、緯糸として実施例２で得られたスラブ糸と４０番手綿糸とを１対１に配列して用い、経糸規格９４本／インチ、緯糸規格７７本／インチの綾組織（斜文組織）の織物を製織し、精練後、液流染色機にて１２０℃でスラブ糸を分散染料により染色後、６０℃で綿糸を反応染料により染色する染色加工を行い、経糸密度１１０本／インチ、緯糸密度７８本／インチの織物を得た。得られた織物はそのドレープ係数が０．４６４であった。
得られた織物は、自然なスラブ斑感の意匠効果と適度な膨らみ感と染め効果に加え、スラブ糸による優れたハリ・コシ感を有するものであり、織物の輪郭が際だつものであり、また綿糸を用いたことによる表面の柔らかい肌触りのものであった。さらに、この織物にて衣服としたとき、衣服は立体感のあるシルエットを有するものであった。
【００３０】
（実施例７）
実施例６において、緯糸として実施例１で得られたスラブ糸を４４本、４０番手綿糸を４本、実施例１で得られたスラブ糸を４本、４０番手綿糸を４本の順序に用い、経糸規格９４本／インチ、緯糸規格７７本／インチの綾組織（斜文組織）の織物を製織し、精練後、液流染色機にて１２０℃で分散染料による染色加工を行い、経糸密度１０６本／インチ、緯糸密度８０本／インチの綿糸の白残しによるボーダー柄の織物を得た。得られた織物はそのドレープ係数が０．４９６であった。
得られた織物は、自然なスラブ斑感の意匠効果と適度な膨らみ感と染め柄効果に加え、スラブ糸による優れたハリ・コシ感を有するものであり、織物の輪郭が際だつものであり、また綿糸を用いたことによる表面の柔らかい肌触りのものであった。さらに、この織物にて衣服としたとき、衣服は立体感のあるシルエットを有するものであった。
【産業上の利用可能性】
【００３１】
本発明のスラブ糸は、自然なスラブ斑感の意匠効果と適度な膨らみ感に加え、優れたハリ・コシ感を織編物に付与しうるものであり、本発明のスラブ糸を含む織編物は、含まれるスラブ糸により優れたハリ・コシ感を有し、織編物の輪郭を際だたせ、この織編物からなる衣料等の製品に立体感のあるシルエットを形作る効果を奏するもので、本発明の織編物は、特に衣料分野での製品やデザインの多様化に当たり、好ましく用いられるものである。